(57)【要約】  抗折強度および絶縁性が高く、優れた変位性能を有する積層型圧電素子及びこれを備えた噴射装置を提供する。  その積層型圧電素子は、複数の圧電体層１が内部電極層２を介して積層されてなる積層体４を有する積層型圧電素子であって、積層方向に隣り合う２つの圧電体層１，１間に位置し、かつ、前記内部電極層２の側端部２ａと前記積層体４の側面４ａとの間に位置する周縁部３１の少なくとも一部は、金属領域３が空隙２１を介して複数点在した点在部である。【特許請求の範囲】
【請求項１】
複数の圧電体層が内部電極層を介して積層されてなる積層体を有する積層型圧電素子において、
積層方向に隣り合う２つの圧電体層間に位置し、かつ、前記内部電極層の側端部と前記積層体の側面との間に位置する周縁部の少なくとも一部は、無機化合物からなる領域が空隙を介して複数点在した点在部であることを特徴とする積層型圧電素子。
【請求項２】
前記無機化合物からなる領域が金属からなる金属領域であり、前記点在部は前記金属領域が前記内部電極層と絶縁された状態で複数点在してなる請求項１に記載の積層型圧電素子。
【請求項３】
複数の圧電体層が内部電極層を介して積層されてなる積層体を有する積層型圧電素子において、
積層方向に隣り合う２つの圧電体層間に位置し、かつ、前記内部電極層の側端部と前記積層体の側面との間に位置する周縁部の少なくとも一部は、金属からなる金属領域が前記内部電極層と絶縁された状態で複数点在した点在部であることを特徴とする積層型圧電素子。
【請求項４】
前記金属領域が銀パラジウム合金からなる請求項２又は３に記載の積層型圧電素子。
【請求項５】
前記無機化合物からなる領域がセラミックスからなるセラミック領域であり、前記点在部は前記セラミック領域が複数点在してなる請求項１〜４のいずれかに記載の積層型圧電素子。
【請求項６】
前記セラミック領域が、前記積層体の積層方向に隣り合う２つの圧電体層を連結している請求項５に記載の積層型圧電素子。
【請求項７】
前記セラミック領域が前記圧電体層と同じ圧電セラミックスからなる請求項５又は６に記載の積層型圧電素子。
【請求項８】
複数の圧電体層が内部電極層を介して積層されてなる積層体を有する積層型圧電素子において、
積層方向に隣り合う２つの圧電体層間に位置し、かつ、前記内部電極層の側端部と前記積層体の側面との間に位置する周縁部の少なくとも一部は、樹脂からなる領域が空隙を介して複数点在した点在部であることを特徴とする積層型圧電素子。
【請求項９】
前記点在部は前記内部電極層よりも空隙が多い請求項１〜８のいずれかに記載の積層型圧電素子。
【請求項１０】
前記点在部を有する周縁部は、点在部を有していない周縁部と比較して、内部電極層の側端部と積層体の側面との間の距離が長い請求項１〜９のいずれかに記載の積層型圧電素子。
【請求項１１】
前記積層体は、前記内部電極層の側端部と前記積層体の側面との間の距離が異なる２以上の点在部を有する請求項１〜１０のいずれかに記載の積層型圧電素子。
【請求項１２】
前記積層体は複数の前記点在部を有し、積層方向に隣り合う点在部間には少なくとも２層以上の前記圧電体層が配置されている請求項１〜１０のいずれかに記載の積層型圧電素子。
【請求項１３】
前記複数の点在部が前記積層体の積層方向に等間隔に配置されている請求項１２に記載の積層型圧電素子。
【請求項１４】
前記積層体における全ての周縁部には、各周縁部の少なくとも一部に前記点在部がそれぞれ形成されている請求項１〜８のいずれかに記載の積層型圧電素子。
【請求項１５】
前記積層体の側面には複数の前記内部電極層が一層おきにそれぞれ電気的に接続された一対の外部電極が形成されており、前記周縁部の一部に前記外部電極の一部が入り込んでいる請求項１〜１４のいずれかに記載の積層型圧電素子。
【請求項１６】
前記外部電極の一部は、前記点在部を構成する複数の前記領域間に入り込んでいる請求項１５に記載の積層型圧電素子。
【請求項１７】
前記周縁部には、前記内部電極層の側端部から前記外部電極の一部まで連通した空隙が形成されている請求項１５又は１６に記載の積層型圧電素子。
【請求項１８】
前記積層体には、前記外部電極の一部が入り込んでいる前記周縁部が複数存在し、これらの周縁部が前記積層体の積層方向に規則的に配置されている請求項１５〜１７のいずれかに記載の積層型圧電素子。
【請求項１９】
前記金属領域の主成分が前記外部電極の主成分と同じである請求項１５〜１８のいずれかに記載の積層型圧電素子。
【請求項２０】
前記積層体の側面には樹脂からなる被覆層が形成されており、前記周縁部の一部に前記被覆層の一部が入り込んでいる請求項１〜１９のいずれかに記載の積層型圧電素子。
【請求項２１】
噴出孔を有する容器と、請求項１〜２０のいずれかに記載の積層型圧電素子とを備え、前記容器内に充填された液体が前記積層型圧電素子の駆動により前記噴射孔から噴射するように構成されていることを特徴とする噴射装置。
【発明の詳細な説明】
【技術分野】
【０００１】
本発明は、積層型圧電素子及びこれを用いた噴射装置に関し、より詳しくは、例えば自動車エンジンの燃料噴射装置、インクジェット等の液体噴射装置、光学装置等の精密位置決め装置、振動防止装置等に搭載される駆動素子、燃焼圧センサ、ノックセンサ、加速度センサ、荷重センサ、超音波センサ、感圧センサ、ヨーレートセンサ等に搭載されるセンサ素子、圧電ジャイロ、圧電スイッチ、圧電トランス、圧電ブレーカー等に搭載される回路素子などに用いられる積層型圧電素子及び噴射装置に関する。
【背景技術】
【０００２】
従来より、複数の圧電体層が内部電極層（金属層）を介して積層された積層体を有する積層型圧電素子を用いたものとしては、圧電アクチュエータが知られている。この圧電アクチュエータは、同時焼成タイプと、１つの圧電磁器からなる圧電体層と板状体の内部電極層を交互に積層したスタックタイプの２種類に分類されている。低電圧化、製造コスト低減、及び薄層化の点で有利であることと、耐久性の点で有利であることなどから、同時焼成タイプの圧電アクチュエータが優位性を示しつつある。【０００３】
図１３Ａは、従来の積層型圧電素子を示す斜視図である。この積層型圧電素子は、積層体１１０と、互いに対向する側面に形成された一対の外部電極１０４とから構成されている。積層体１１０は、複数の圧電体層１０１が内部電極層１０２を介して積層されたものである。複数の内部電極層１０２は、積層体１１０の互いに対向する側面に交互に露出するように積層されている。そして、一対の外部電極１０４が積層体１１０の対向する側面にそれぞれ形成され、内部電極層１０２を一層おきに接続している。一般に、外部電極１０４は、銀等の導電材とガラスを含む導電性ペーストを積層体１１０の側面に塗布し、焼き付けを行うことによって形成されている（例えば、特許文献１：特開２０００−３３２３１２号公報、特許文献２：特開２０００−３１５５８号公報、特許文献３：特開２００５−１７４９７４号公報）。積層体１１０の積層方向における両端面には不活性層１０９が積層されている。【０００４】
図１３Ｂは、上記の積層型圧電素子における圧電体層１０１と内部電極層１０２の積層状態を説明するための部分断面図である。図１３Ａ、図１３Ｂに示すように、この積層型圧電素子では、複数の内部電極層１０２は、圧電体層１０１の主面全体には形成されておらず、圧電体層１０１の主面の面積よりも内部電極層１０２の面積が小さい構造、いわゆる部分電極構造となっている。積層方向に隣り合う２つの圧電体層１０１，１０１間には、内部電極層１０２と、該内部電極層１０２の側端部１０２ａと積層体１１０の側面１１０ａとの間の周縁部（内部電極非形成部位）１１１とが存在する。【０００５】
図１４は、上記積層型圧電素子における積層体の側面と外部電極との接合部分をより詳細に示す部分拡大断面図である。図１４に示すように、積層体１１０は、それを構成する圧電体層１０１（１０１１，１０１２，・・・，１０１ｎ−１（ｎ≧２））と内部電極層１０２（１０２１，１０２２，・・・，１０２ｎ−１，１０２ｎ（ｎ≧２））とが交互に積層されてなる。この積層体１１０では、例えば圧電体層１０１の主面上に内部電極層１０２を形成していない周縁部１１１（・・・，１１１ｍ，・・・，１１１ｍ＋２，・・・（２≦ｍ≦ｎ−３））が設けられており、この周縁部１１１が一対の外部電極１０４に交互に隣接するように配置されている。これにより、内部電極層１０２が一層おきに積層体１１０の異なる側面に露出され、積層体１１０の相対する側面に形成された一対の外部電極１０４にそれぞれ一層おきに接続されている。【０００６】
この積層型圧電素子を圧電アクチュエータとして使用する場合には、半田を用いて外部電極１０４にさらにリード線１０６が固定され、このリード線１０６を通じて一対の外部電極１０４間に所定の電位がかけられる。これにより、積層型圧電素子が駆動する。特に、近年においては、積層型圧電素子は、小型化されるとともに、大きな圧力下において大きな変位量を確保するように要求されている。このため、より高い電界が印加され、長時間連続駆動できることが求められている。【０００７】
しかしながら、従来の積層型圧電素子では、前述のように内部電極層１０２が部分電極構造になっているので、外部電極１０４，１０４に電圧を印加すると、圧電体層１０１の上下に位置する２枚の内部電極層１０２に挟まれた部分、すなわち一方の内部電極層１０２を他方の内部電極層１０２に対して積層方向に投影したときに重なり合う領域のみが変位する（変位部）。一方、圧電体層１０１のうち、図１３Ｂ，図１４に示すように内部電極層１０２が形成されていない部分（周縁部１１１に接する部分）では、圧電体層１０１は変位しない（非変位部）。例えば内部電極層１０２ｍの周縁部１１１ｍの積層方向両側の圧電体層１０１ｍ−１，１０１ｍは同極の内部電極層１０２ｍ−１，１０２ｍ＋１で挟まれることになる。したがって、周縁部１１１ｍに対する積層方向両側の圧電体層１０１ｍ−１，１０１ｍには電界が加わらないので、当該部分は変位しない。しかも、周縁部１１１ｍにおいては積層方向に隣り合う２つ圧電体層１０１ｍ−１，１０１ｍが互いに強固に接合されているので、この周縁部１１１ｍが積層体全体の変位を拘束することになって素子の変位量が小さくなるという問題がある。周縁部１１１ｍ＋２などの他の周縁部についても上記と同様の問題がある。一方で、この周縁部１１１は、内部電極層１０２を一対の外部電極１０４に交互に接続させるために絶縁性を確保する役割と、内部電極層１０２を介さずに圧電体層１０１同士を直接接合して積層型圧電素子の抗折強度を高める役割を果たしている。
【特許文献１】特開２０００−３３２３１２号公報
【特許文献２】特開２０００−３１５５８号公報
【特許文献３】特開２００５−１７４９７４号公報
【発明の開示】
【発明が解決しようとする課題】
【０００８】
上記したように、近年、小型の積層型圧電素子で大きな変位量を確保するという要求が強まっているため、圧電体層および内部電極層の積層数を増やしたり、より高い電界を印加して変位量を確保するという対策がとられている。
ところが、従来の積層型圧電素子の構造では、内部電極層が形成されていない周縁部が存在するので、この部分の圧電体層は外部電極に電圧を印加しても変位せず、かえって変位部の動き（変位）を拘束するように作用する。一方で、周縁部は、絶縁性確保と抗折強度確保のために、ある程度の大きさが必要である。すなわち、内部電極層の側端部と積層体の側面との間の距離を小さくすることはできない。しかし、周縁部を大きくすると、拘束力が大きくなって変位性能が低下するという問題がある。逆に周縁部を小さくすると、抗折強度および絶縁性が低下するという問題がある。【０００９】
したがって、本発明の目的は、抗折強度および絶縁性が高く、優れた変位性能を有する積層型圧電素子及びこれを備えた噴射装置を提供することである。
【課題を解決するための手段】
【００１０】
本発明の積層型圧電素子は、以下の構成からなる。
（１）複数の圧電体層が内部電極層を介して積層されてなる積層体を有する積層型圧電素子において、積層方向に隣り合う２つの圧電体層間に位置し、かつ、前記内部電極層の側端部と前記積層体の側面との間に位置する周縁部の少なくとも一部は、無機化合物からなる領域が空隙を介して複数点在した点在部であることを特徴とする積層型圧電素子。【００１１】
（２）前記無機化合物からなる領域が金属からなる金属領域であり、前記点在部は前記金属領域が前記内部電極層と絶縁された状態で複数点在してなる前記（１）に記載の積層型圧電素子。【００１２】
（３）複数の圧電体層が内部電極層を介して積層されてなる積層体を有する積層型圧電素子において、積層方向に隣り合う２つの圧電体層間に位置し、かつ、前記内部電極層の側端部と前記積層体の側面との間に位置する周縁部の少なくとも一部は、金属からなる金属領域が前記内部電極層と絶縁された状態で複数点在した点在部であることを特徴とする積層型圧電素子。【００１３】
（４）前記金属領域が銀パラジウム合金からなる前記（２）又は（３）に記載の積層型圧電素子。【００１４】
（５）前記無機化合物からなる領域がセラミックスからなるセラミック領域であり、前記点在部は前記セラミック領域が複数点在してなる前記（１）〜（４）のいずれかに記載の積層型圧電素子。【００１５】
（６）前記セラミック領域が、前記積層体の積層方向に隣り合う２つの圧電体層を連結している前記（５）に記載の積層型圧電素子。【００１６】
（７）前記セラミック領域が前記圧電体層と同じ圧電セラミックスからなる前記（５）又は（６）に記載の積層型圧電素子。【００１７】
（８）複数の圧電体層が内部電極層を介して積層されてなる積層体を有する積層型圧電素子において、積層方向に隣り合う２つの圧電体層間に位置し、かつ、前記内部電極層の側端部と前記積層体の側面との間に位置する周縁部の少なくとも一部は、樹脂からなる領域が空隙を介して複数点在した点在部であることを特徴とする積層型圧電素子。【００１８】
（９）前記点在部は前記内部電極層よりも空隙が多い前記（１）〜（８）のいずれかに記載の積層型圧電素子。【００１９】
（１０）前記点在部を有する周縁部は、点在部を有していない周縁部と比較して、内部電極層の側端部と積層体の側面との間の距離が長い前記（１）〜（９）のいずれかに記載の積層型圧電素子。【００２０】
（１１）前記積層体は、前記内部電極層の側端部と前記積層体の側面との間の距離が異なる２以上の点在部を有する前記（１）〜（１０）のいずれかに記載の積層型圧電素子。【００２１】
（１２）前記積層体は複数の前記点在部を有し、積層方向に隣り合う点在部間には少なくとも２層以上の前記圧電体層が配置されている前記（１）〜（１０）のいずれかに記載の積層型圧電素子。【００２２】
（１３）前記複数の点在部が前記積層体の積層方向に等間隔に配置されている前記（１２）に記載の積層型圧電素子。【００２３】
（１４）前記積層体における全ての周縁部には、各周縁部の少なくとも一部に前記点在部がそれぞれ形成されている前記（１）〜（８）のいずれかに記載の積層型圧電素子。【００２４】
（１５）前記積層体の側面には複数の前記内部電極層が一層おきにそれぞれ電気的に接続された一対の外部電極が形成されており、前記周縁部の一部に前記外部電極の一部が入り込んでいる前記（１）〜（１４）のいずれかに記載の積層型圧電素子。【００２５】
（１６）前記外部電極の一部は、前記点在部を構成する複数の前記領域間に入り込んでいる前記（１５）に記載の積層型圧電素子。【００２６】
（１７）前記周縁部には、前記内部電極層の側端部から前記外部電極の一部まで連通した空隙が形成されている前記（１５）又は（１６）に記載の積層型圧電素子。【００２７】
（１８）前記積層体には、前記外部電極の一部が入り込んでいる前記周縁部が複数存在し、これらの周縁部が前記積層体の積層方向に規則的に配置されている前記（１５）〜（１７）のいずれかに記載の積層型圧電素子。【００２８】
（１９）前記金属領域の主成分が前記外部電極の主成分と同じである前記（１５）〜（１８）のいずれかに記載の積層型圧電素子。【００２９】
（２０）前記積層体の側面には樹脂からなる被覆層が形成されており、前記周縁部の一部に前記被覆層の一部が入り込んでいる前記（１）〜（１９）のいずれかに記載の積層型圧電素子。【００３０】
（２１）噴出孔を有する容器と、前記（１）〜（２０）のいずれかに記載の積層型圧電素子とを備え、前記容器内に充填された液体が前記積層型圧電素子の駆動により前記噴射孔から噴射するように構成されていることを特徴とする噴射装置。
【発明の効果】
【００３１】
上記（１）に記載の積層型圧電素子によれば、上記周縁部の少なくとも一部が、無機化合物からなる領域が空隙を介して複数点在した点在部であるので、変位部の変位を拘束する非変位部の拘束力を低減することができる。また、上記周縁部では、空隙を介して上記領域を点在させているので、素子の抗折強度及び絶縁性が低下するのを抑制できる。これにより、高い信頼性と高い変位性能を両立させることができる。その結果、従来と比較して積層数を減らしても高い変位量を維持することができるので、積層型圧電素子を小型化することができる。また、従来と比較して印加電圧を小さくしても高い変位量を維持することができる。さらに、印加電圧を低下させることで、電極間で短絡（ショート）が生じるのをより確実に防止することができる。
なお、本発明において、「無機化合物からなる領域が空隙を介して複数点在している」とは、積層方向に隣り合う２つの圧電体層間において、複数の上記領域が空隙を介して互いに孤立した状態で配置されていることを意味する。【００３２】
上記（２）に記載の積層型圧電素子では、無機化合物からなる領域が金属からなる金属領域であり、点在部は金属領域が内部電極層と絶縁された状態で複数点在してなる。このように、点在部が、圧電体層を構成する圧電性セラミックスよりも変形しやすい金属領域が複数点在してなるので、変位部の変位を拘束する非変位部の拘束力をより低減することができる。また、空隙を介して金属領域が点在することで、金属領域と圧電体層との接触面積を減少させることができるので、金属領域が圧電体層をクランプする力を低減することができる。また、積層型圧電素子が変位する際には圧縮応力や引張応力が複雑に分布することになるが、本発明における点在部は複数の金属領域が点在してなるので、一つの点在部内に存在する個々の金属領域が種々の方向から作用する圧縮応力や引張応力をそれぞれ同時に緩和することができる。また、複数の金属領域が内部電極層と絶縁された状態で複数点在しているので、周縁部の絶縁性が低下するのを防止することができる。【００３３】
上記（３）に記載の積層型圧電素子は、上記周縁部の少なくとも一部が、金属からなる金属領域が内部電極層と絶縁された状態で複数点在した点在部である。このように、圧電体層よりも変形しやすい金属領域が複数点在している点在部を有しているので、変位部の変位を拘束する非変位部の拘束力を低減することができるとともに、素子の抗折強度及び絶縁性が低下するのを抑制できる。【００３４】
上記（４）に記載のように、金属領域が銀パラジウム合金からなるときには、銀パラジウム合金が全率固溶する合金であるので、任意の組成比率の合金を使用できる。これにより、種々の焼成温度を選択できるので、積層型圧電素子を焼成する時に、同時に緩和層を焼結させることができる。また、銀パラジウム合金は溶融時の表面張力が高いので、銀パラジウム合金で形成された金属領域には、鋭利な端部が形成されにくい。これにより、接合界面は円弧状のメニスカスが形成されるので、金属層自体に応力集中箇所が生じることなく応力緩和効果を高めることができる。さらに、内部電極層も銀パラジウムとすることで、焼結時の内部電極層と圧電体層との熱膨張差を圧電体層のほぼ全面で均一化することができるので、熱膨張差に起因する応力が生じるを抑制することができる。【００３５】
また、上記（５）に記載の積層型圧電素子では、無機化合物からなる領域がセラミックスからなるセラミック領域であり、点在部はセラミック領域が複数点在してなる。このように、点在部が、セラミック領域が複数点在してなるので、応力が加わった場合には、セラミック領域に直接接する圧電体層に、応力を点在して分散させることができる。【００３６】
さらに、応力集中箇所のセラミック領域に直接接する圧電体層は、応力に応じて結晶構造が変化してその応力を吸収することができる。また、セラミック領域に接する圧電体層の結晶構造が変化する際には、セラミック領域に接していない圧電体層（空隙に接する圧電体層）の結晶構造も変化するので、応力が局所的に集中せず、点在部全体に分散する。すなわち、セラミック領域自体が直接応力緩和するのではなく、セラミック領域に接する圧電体層の結晶構造変化を利用して、間接的に応力緩和することができる。さらに、空隙を介してセラミック領域とともに金属領域とが備わっているときには、上記した効果との相乗効果によりさらに応力緩和効果を高めることができる。すなわち、早い衝撃に対しては圧電体が応力緩和効果を発揮し、強度の大きい衝撃に対しては金属領域が応力緩和効果を発揮するので、点在部が金属領域と圧電体からなるセラミック領域とを含むときに最も応力緩和効果が高くなる。【００３７】
さらに、上記（６）に記載のようにセラミック領域が、積層体の積層方向に隣り合う２つの圧電体層を連結しているときには、これらの圧電体層同士の接合強度が過度に低下するのを防止して素子の抗折強度を高めることができるとともに、セラミック領域に加わった応力を、セラミック領域に接するふたつの圧電体層に分散して応力緩和することができる。【００３８】
また、上記（７）に記載のように、セラミック領域が圧電体層と同じ圧電セラミックスからなるときには、セラミック領域に応力が作用した際に、セラミック領域自体が応力に応じて結晶構造が変化しその応力を吸収することができる。また、空隙を介してセラミック領域が点在することで、応力集中箇所のセラミック領域同士が離隔することになる。したがって、応力に応じてセラミック領域の結晶構造が変化する際に、その近傍に位置するセラミック領域の結晶構造にはほとんど影響を与えることなく、それぞれのセラミック領域が応力緩和効果を発揮する。さらに、セラミック領域に接している圧電体層もそのときの応力により結晶構造が変化するので、結晶構造変化による応力をセラミック領域のみに集中させることなく点在部及びその周辺において吸収することができる。また、応力緩和の原動力は結晶構造内のイオンの変位による構造相転移であるので、圧電セラミックスからなるセラミック領域の場合は金属領域と比較して高速度の変形が可能である。これにより、高速衝撃による応力に対しても、その速度に追随できる、感応速度の速い応力緩和層とすることができる。【００３９】
また、上記（８）に記載のように、点在部は樹脂からなる領域が空隙を介して複数点在してなるものであってもよい。このように点在部が、圧電体層を構成する圧電性セラミックスよりも変形しやすい樹脂領域が複数点在したものであるので、変位部の変位を拘束する非変位部の拘束力をより低減することができる。【００４０】
上記（９）に記載のように、点在部は内部電極層よりも空隙が多いことが好ましい。すなわち、積層方向に隣り合う２つの圧電体層間において、内部電極層よりも周縁部の方に多くの空隙を設けることにより、変位部では内部電極層と圧電体層との接触面積を十分に確保することができる。その一方で、非変位部では点在部が積層体の変位を拘束する力をより確実に弱めることができるとともに変位部と非変位部との境に生じる応力を緩和できる。【００４１】
上記（１０）に記載の積層型圧電素子では、点在部を有する周縁部は、点在部を有していない周縁部と比較して、内部電極層の側端部と積層体の側面との間の距離が長い。このような形態にすることで、変位部と非変位部との境に生じる応力集中箇所に跨るように緩和層を設けることができるので、点在部の数が少なくても、変位部の変位を拘束する拘束力の低減効果を高くすることができる。【００４２】
上記（１１）に記載の積層型圧電素子では、積層体は、内部電極層の側端部と積層体の側面との間の距離が異なる２以上の点在部を有している。変位部と非変位部との境には最も応力が集中する。仮に、内部電極層の側端部と積層体の側面との間の距離が均一になればなるほど素子の応力は集中しやすくなる。したがって、内部電極層の側端部と積層体の側面との間の距離は均一にせず、異なる２以上の距離を有する点在部を複数形成するのがよい。また、積層体の積層方向において特に応力がかかりやすい部位に、上記距離が長い点在部を配置して拘束力の低減効果をより高めたり、特に高い抗折強度が必要な部位に、上記距離が短い点在部を配置して強度をより高めることができる。【００４３】
上記（１２）に記載のように、積層体が複数の点在部を有し、積層方向に隣り合う点在部間には少なくとも２層以上の圧電体層が配置されているときには、素子の抗折強度を高く維持することができる。さらに、上記(13)に記載のように、複数の点在部が積層体の積層方向に等間隔に配置されているときには、素子の積層方向全体にわたり、非変位部の拘束力をほぼ均一に低減させることができる。また、この場合には、特定の積層箇所に応力が集中することなく応力を分散させることができる。【００４４】
また、本発明では、素子の変位量をより高めたい場合には、上記（１４）に記載のように、積層体における全ての周縁部に、各周縁部の少なくとも一部に点在部をそれぞれ形成するとよい。これにより、変位部の変位を拘束する非変位部の拘束力を、積層体全体にわたって著しく低減させることができるので、より大きな変位量を得ることができる。【００４５】
上記（１５）に記載の積層型圧電素子は、積層体の側面には複数の内部電極層が一層おきにそれぞれ電気的に接続された一対の外部電極が形成されており、周縁部の一部に前記外部電極の一部が入り込んでいる。これにより、積層体の側面から積層体中に杭を打ち込んだような構造となるので、外部電極と積層体との接合強度を著しく向上させることができる。その結果、高電界、高圧力下で長期間連続駆動させた場合であっても、外部電極が積層体の側面から剥離するのを防ぐことができるので、外部電極と内部電極層との接続を良好に保ち、変位特性が低下するという問題が生じるのを防止することができる。さらに、外部電極と金属領域とが連続的に接合しているときには、金属領域の緩和効果を利用して外部電極に起因する素子の応力をも緩和することができる。【００４６】
また、上記（１６）に記載のように、外部電極の一部は、点在部を構成する複数の領域間に入り込んでいるのがよい。これにより、外部電極と積層体との接合強度をさらに高めることができる。また、上記領域が金属領域である場合には、金属領域間に外部電極の一部が入り込むことで、金属領域を構成する金属と外部電極を構成する金属との接合力により、外部電極の接合強度がさらに高められる。【００４７】
上記（１７）に記載のように、周縁部に、内部電極層の側端部から外部電極の一部まで連通した空隙が形成されているときには、当該周縁部の積層方向に隣り合う２つの圧電体層を拘束する拘束力を効果的に弱めることができるので、素子の変位量をさらに大きくすることができる。【００４８】
上記（１８）に記載のように、外部電極の一部が入り込んでいる周縁部が複数存在し、これらの周縁部が積層体の積層方向に規則的に配置されているときには、外部電極が積層体の積層方向の全域にわたってほぼ均一にかつ強固に接合される。【００４９】
上記（１９）に記載のように、金属領域の主成分が外部電極の主成分と同じであるときには、外部電極形成時に、金属領域と外部電極との相互拡散が可能になるので、積層体に対する外部電極の密着強度が高くなり、外部電極のアンカー効果を向上させることになる。その結果、高電界、高圧力下で長期間連続駆動させた場合であっても、外部電極が積層体の側面から剥離するのを防ぐことができるので、外部電極と内部電極層との接続を良好に保ち、変位特性が低下するという問題が生じるのを防止することができる。さらに、外部電極と金属領域の熱膨張係数を同等にできるので、積層型圧電素子の使用環境温度が変動しても、外部電極と圧電体との熱膨張係数との差に起因する応力と、金属領域と圧電体との熱膨張係数との差に起因する応力とを近づけることができる。これにより、外部電極と金属領域との間で内部応力の差が小さくなるので、金属領域の緩和効果を利用して外部電極に起因する素子の応力をも緩和することができる。【００５０】
上記（２０）に記載の積層型圧電素子は、積層体の側面に樹脂からなる被覆層が形成されており、周縁部の一部に被覆層の一部が入り込んでいる。これにより、積層体の側面から積層体中に杭（被覆層の一部からなる被覆層）を打ち込んだような構造となるので、被覆層と積層体との接合強度を著しく向上させることができる。その結果、高電界、高圧力下で長期間連続駆動させた場合であっても、被覆層が積層体の側面から剥離するのを防ぐことができるので、外部電極や内部電極層に求められる、素子外部との絶縁特性を良好に保ち、変位特性が低下するという問題が生じるのを防止することができる。さらに、被覆層と金属領域とが連続的に接合しているので、金属領域の緩和効果を利用して、被覆層に起因する素子の応力をも緩和することができる。張差に起因する応力が生じても、金属領域の緩和効果を用いて、外部電極に起因する素子の応力をも緩和することができる。【００５１】
上記（２１）に記載の本発明の噴射装置は、噴出孔を有する容器と、上記の積層型圧電素子とを備え、前記容器内に充填された液体が前記積層型圧電素子の駆動により前記噴射孔から噴射するように構成されているので、液体吐出性能に優れ、耐久性に優れている。
【図面の簡単な説明】
【００５２】
【図１Ａ】本発明の第１の実施形態にかかる積層型圧電素子を示す斜視図である。
【図１Ｂ】図１Ａの積層型圧電素子における圧電体層と内部電極層との積層状態を説明するための部分斜視図である。
【図２】第１の実施形態の積層型圧電素子における圧電体層と内部電極層との積層構造を示す部分拡大断面図である。
【図３】第２の実施形態の積層型圧電素子における圧電体層と内部電極層との積層構造を示す部分拡大断面図である。
【図４】第３の実施形態の積層型圧電素子における圧電体層と内部電極層との積層構造を示す部分拡大断面図である。
【図５】第４の実施形態の積層型圧電素子における圧電体層と内部電極層との積層構造を示す部分拡大断面図である。
【図６】第５の実施形態の積層型圧電素子における圧電体層と内部電極層との積層構造を示す部分拡大断面図である。
【図７】第６の実施形態の積層型圧電素子における圧電体層と内部電極層との積層構造を示す部分拡大断面図である。
【図８】第７の実施形態の積層型圧電素子を示す断面図である。
【図９】第７の実施形態の積層型圧電素子における外部電極と積層体の側面との接合部分を示す部分拡大断面図である。
【図１０】第７の実施形態の積層型圧電素子における周縁部の一例を示す部分拡大断面図である。
【図１１】第７の実施形態の積層型圧電素子を積層方向に垂直で、かつ、内部電極層及び周縁部を含む平面で切ったときの断面図である。
【図１２】本発明の一実施形態にかかる噴霧装置を示す断面図である。
【図１３Ａ】従来の積層型圧電素子を示す斜視図である。
【図１３Ｂ】図１３Ａの積層型圧電素子における圧電体層と内部電極層との積層状態を説明するための部分斜視図である。
【図１４】従来の積層型圧電素子における圧電体層と内部電極層との積層構造を示す部分拡大断面図である。
【符号の説明】
【００５３】
１，１ａ，１ｂ  圧電体層、２  内部電極層、２ａ  内部電極層の側端部、３  金属領域、４  積層体、４ａ  積層体４の側面、５  外部電極、６  リード線、３１  周縁部、５１  絶縁性セラミックス、６１  点在部。
【発明を実施するための最良の形態】
【００５４】
＜積層型圧電素子＞
（第１の実施形態）
以下、本発明の第１の実施形態にかかる積層型圧電素子について図面を参照し詳細に説明する。図１Ａは、本実施形態にかかる積層型圧電素子を示す斜視図であり、図１Ｂは、この積層型圧電素子における圧電体層と内部電極層（金属層）との積層状態を説明するための部分断面図である。図２は、第１の実施形態にかかる積層型圧電素子における圧電体層と内部電極層との積層構造を示す部分拡大断面図である。【００５５】
図１Ａ、図１Ｂに示すように、この積層型圧電素子は、複数の圧電体層１が内部電極層２を介して積層された積層体４を有している。積層体４の側面には、複数の内部電極層２が一層おきに接続された一対の外部電極５が形成されている。複数の内部電極層２は、圧電体層１の主面全体には形成されておらず、圧電体層１の主面の面積よりも内部電極層２の面積が小さい構造、いわゆる部分電極構造となっている。これらの内部電極層２は、積層体４の互いに対向する側面に交互に露出するように積層されている。【００５６】
この積層型圧電素子では、上記したように内部電極層２が部分電極構造となっているため、外部電極５，５に電圧を印加すると、圧電体層１の上下に位置する２枚の内部電極層２に挟まれた部分、すなわち一方の内部電極層２が他方の内部電極層２に対して積層方向に重なり合う領域（変位部７０）のみが変位する。一方、圧電体層１のうち、図１Ｂに示すように内部電極層２が形成されていない部分（周縁部３１）では、圧電体層１は変位しない（非変位部７１）。【００５７】
本発明の積層型圧電素子を圧電アクチュエータとして使用する場合には、半田により外部電極５にリード線６を接続固定し、リード線６を外部電圧供給部に接続すればよい。この外部電圧供給部からリード線６を通じて外部電極５，５に所定の電圧を印加することで、各圧電体層１を逆圧電効果により変位させることができる。【００５８】
図１Ｂ及び図２に示すように、この積層型圧電素子は、積層方向に隣り合う２つの圧電体層１，１間に位置し、かつ、内部電極層２の側端部２ａと積層体４の側面４ａとの間に位置する周縁部３１を備えている。本実施形態の積層型圧電素子では、複数の周縁部３１のうち、圧電体層１ａと圧電体層１ｂとの間の周縁部３１には、金属からなる金属領域３が複数点在した点在部６１が形成されている。図１Ｂに示すように、この点在部６１は、周縁部３１のほぼ全体に形成されている（複数の金属領域３が周縁部３１のほぼ全体に分布している）。金属領域３に代えて、圧電性セラミックスよりも変形しやすい他の物質からなる領域を点在させてもよい。ここでいう「変形」とは、弾性変形、塑性変形、脆性変形などのいずれの形態の変形であってもよい。圧電性セラミックスよりも変形しやすい物質としては、気体、液体、固体、ゲル状物質などのいずれの形態であってもよい。【００５９】
上記したように本実施形態における領域３は金属からなる金属領域３である。これらの金属領域３，３，・・・は、周縁部３１に内部電極層２と絶縁された状態で点在している。ここで、「内部電極層２と絶縁された状態で点在している」とは、複数の金属領域３が内部電極層２と電気的に導通していない状態にあり、かつ、金属領域３同士が互いに離隔して電気的に導通していない状態のことをいう。【００６０】
積層体４にある複数の周縁部３１のうち、点在部６１を積層体４のどの位置に配置するかは特に限定されない。例えば、全ての周縁部３１（全ての内部電極層２に隣接する周縁部３１）に点在部６１を形成してもよく、任意に選定した周縁部３１に点在部６１形成してもよい。この第１の実施形態では、図２に示すように、点在部６１が形成されている周縁部３１が複数存在し、これらの点在部６１が、積層体４の積層方向に、２層以上の圧電体層１を隔ててそれぞれ配置されている。【００６１】
金属領域３を構成する材料としては、例えば内部電極層２と同様のものが使用でき、好ましくは銀パラジウム合金であるのがよい。銀パラジウム合金は、金属の中でも柔らかく変形しやすいので、少量でも非変位部の拘束力を低減させる効果が高い。また、銀パラジウム合金は、金属疲労しにくく、耐酸化性も高いので、積層型圧電素子の耐久性が低下するのを抑制することができる。金属領域３の形状、大きさ、周縁部３１に存在する個数などについては特に限定されるものではなく、少なくとも上記のように点在した状態にあればよい。【００６２】
具体的には、点在部６１が形成された周縁部３１を積層体４の積層方向から見たときに、周縁部３１の面積に対して複数の金属領域３の合計面積が占める割合は、好ましくは０．１〜５０％、より好ましくは５〜３０％であるのがよい。金属領域３の占める割合が０．１％未満になると、変位部の変位を拘束する拘束力を低減する効果が十分に得られないおそれがある。一方、金属領域３の占める割合が５０％を超えると、抗折強度および絶縁性が過度に低下するおそれがある。また、金属領域３を積層体４の積層方向から見たときの領域３の最大径ｒは、特に限定されるものではないが、過度に大きくなると抗折強度および絶縁性が低下するおそれがある。したがって、領域３の最大径ｒは、周縁部３１における内部電極層２と外部電極５の最短距離Ｌの１／２以下、好ましくは１／１０以下であるのがよい。具体例を挙げると、例えば最短距離Ｌが約１ｍｍ程度の場合、領域３の最大径ｒは、５００μｍ以下、好ましくは１００μｍ以下であるのがよい。【００６３】
また、本実施形態では、点在部６１が形成された周縁部３１において、隣り合う金属領域３間の一部または全部には絶縁性セラミック領域が存在し、該絶縁性セラミック領域が、隣り合う圧電体層１ａ，１ｂ間を連結している。隣り合う金属領域３間に存在し圧電体層１同士を連結するセラミックスとしては、特に限定されるものではないが、好ましくは圧電体層１と同じ材料であるのがよい。圧電体層１の材料としてチタン酸ジルコン酸鉛を使用する場合には、周縁部３１において圧電体層１同士を連結する絶縁性セラミックスとしてチタン酸ジルコン酸鉛を使用するのが好ましい。これにより、熱膨張差に起因する不具合の発生を防止できることに加え、圧電体層１同士を結合する高い接合強度を得ることができる。【００６４】
また、点在部６１が形成された周縁部３１は、積層体４の積層方向に等間隔に配置されるのがより好ましい。すなわち、複数の内部電極層２のうち、２層以上の圧電体層１を隔てて等間隔に選ばれた複数の内部電極層２の側端部２ａと積層体４の側面４ａとの間の複数の周縁部３１に、複数の金属領域３が点在しているのがよい。このように等間隔に選ばれた複数の周縁部３１に金属領域３を点在させているので、変位性能と抗折強度をよりバランスよく設定することができる。【００６５】
圧電体層１の材料としては、種々の圧電性セラミックスを用いることができ、特に限定されるものではなく、例えばＢｉ層状化合物（層状ペロブスカイト型化合物）、タングステンブロンズ型化合物、Ｎｂ系ペロブスカイト型化合物（Ｎｂ酸ナトリウムなどのＮｂ酸アルカリ化合物（ＮＡＣ）、Ｎｂ酸バリウムなどのＮｂ酸アルカリ土類化合物（ＮＡＥＣ））、マグネシウムニオブ酸鉛（ＰＭＮ系）、ニッケルニオブ酸鉛（ＰＮＮ系）、Ｐｂを含有するチタン酸ジルコン酸鉛（ＰＺＴ）、チタン酸鉛等のペロブスカイト型化合物などを例示できる。これらのうち、特に、少なくともＰｂを含むペロブスカイト型化合物であるのがよい。例えば、マグネシウムニオブ酸鉛（ＰＭＮ系）、ニッケルニオブ酸鉛（ＰＮＮ系）、Ｐｂを含有するジルコン酸チタン酸鉛（ＰＺＴ）やチタン酸鉛等を含有する物質が好ましい。これらの中でもチタン酸ジルコン酸鉛やチタン酸鉛が、大きな変位を付加する上で好適である。圧電セラミックスは、その圧電特性を示す圧電歪み定数ｄ３３が高いものが望ましい。【００６６】
内部電極層２の材料としては、導電性を有するものならばいずれでもよく、金、銀、パラジウム、白金、銅、アルミニウムやこれらの合金などを用いることができる。合金の具体的としては、例えば銀パラジウム合金などが挙げられる。内部電極層２の厚みは、導電性を有しかつ変位を妨げない程度である必要があり、一般に、０．５〜７μｍ程度、好ましくは１〜５μｍ程度であるのがよい。また、圧電体層１の厚み、つまり内部電極層２間の距離は５０〜２００μｍ程度であるのが望ましい。圧電体層１の厚みが厚すぎるとアクチュエータの小型化、低背化ができなくなり、一方、圧電体１の厚みが薄すぎると絶縁破壊しやすくなるからである。外部電極５の材料としては、導電性を有するものならばいずれでもよく、金、銀、パラジウム、白金、銅、アルミニウム、ニッケルやこれらの合金などを用いることができる。【００６７】
次に、本実施形態にかかる積層型圧電素子の製造方法について説明する。まず、チタン酸ジルコン酸鉛（ＰｂＺｒＯ３−ＰｂＴｉＯ３）等のペロブスカイト型酸化物からなる圧電性セラミックスの仮焼粉末と、アクリル系、ブチラール系等の有機高分子から成るバインダーと、ＤＢＰ（フタル酸ジブチル）、ＤＯＰ（フタル酸ジオチル）等の可塑剤とを混合してスラリーを作製し、該スラリーを周知のドクターブレード法やカレンダーロール法等のテープ成型法によりセラミックグリーンシートに成形する。【００６８】
次に、銀−パラジウム等の内部電極層２を構成する金属粉末に、バインダー、可塑剤等を添加混合して導電性ペーストを作製し、これを前記セラミックグリーンシートの上面にスクリーン印刷等によって例えば１〜４０μｍ程度の厚みに印刷する。このとき、内部電極層非形成部（周縁部３１）にはスクリーン印刷によって金属領域３を点在させるように形成する。金属領域３を点在させるには、スプレーや蒸着などの方法を用いたり、膜状に形成した金属層をエッチングやサンドブラスト等で部分的に除去する等の他の方法を用いてもよい。【００６９】
次に、導電性ペーストが印刷されたセラミックグリーンシートを複数積層し、この積層成形体を所定の温度で脱バインダー処理を行った後、９００〜１２００℃で焼成することによって積層体４を得ることができる。【００７０】
次に、銀粉末にガラス粉末とバインダーを加えて銀ガラス導電性ペーストを作製し、この導電性ペーストを積層体４の対向する側面４ａ、４ａにスクリーン印刷等の方法で印刷し乾燥した後、５００〜８００℃で焼付けることにより外部電極５を形成することができる。この際、印刷のかわりに、上記銀ガラスペーストを乾燥させた５μｍ以下のシートを焼付けてもよい。【００７１】
次に、外部電極５を形成した積層体４をシリコーンゴム溶液に浸漬し、このシリコーンゴム溶液を真空脱気した後、シリコーンゴム溶液から積層体４を引き上げ、積層体４の側面にシリコーンゴムをコーティングする。その後、積層体４の側面にコーティングしたシリコーンゴムを硬化させることにより本発明の積層型圧電素子が完成する。【００７２】
最後に、外部電極５にリード線を接続し、該リード線を介して一対の外部電極５に３ｋＶ／ｍｍの直流電圧を印加して積層体４を分極処理することによって、本発明の積層型圧電素子を用いた圧電アクチュエータが完成する。リード線は、外部の電圧供給部に接続され、リード線及び外部電極５を介して金属層２に電圧を印加することで、各圧電体層１は逆圧電効果によって大きく変位する。これにより、例えばエンジンに燃料を噴射供給する自動車用燃料噴射弁として機能する。【００７３】
（第２の実施形態）
図３は、本発明の第２の実施形態にかかる積層型圧電素子における圧電体層１と内部電極層２との積層構造を示す部分拡大断面図である。図３に示すように、この実施形態にかかる積層型圧電素子では、点在部６１において、隣り合う領域３，３間に空隙２１が形成されている。すなわち、点在部６１は、圧電体層１を構成する圧電性セラミックスよりも変形しやすい金属領域３と空隙２１とを含んでいる。点在部６１には、複数の金属領域３が内部電極層２と絶縁された状態で点在しているとともに、複数の空隙２１が点在している。隣り合う金属領域３，３間には空隙２１が介在している。空隙２１が隣り合う金属領域３間に存在することで、隣接する金属同士が導通することなく絶縁性が確実に確保される。また、空隙２１が隣り合う金属領域３間に存在することで、金属領域３の変形がより生じやすい空間を存在させることができるので非変位部の拘束力をより低減させることができる。【００７４】
図３の実施形態では、点在部６１において、隣り合う金属領域３，３間に絶縁性セラミック領域が存在し、該絶縁性セラミック領域が、隣り合う圧電体層１同士を連結している。複数の空隙２１は、絶縁性セラミック領域中に分散している。本実施形態では、絶縁性セラミック領域中に空隙２１が形成されている場合を示しているが、隣り合う領域３間には、絶縁性セラミック領域のみが存在してもよく、また、空隙２１のみが存在してもよく、さらに絶縁性セラミック領域と空隙２１の両方が存在してもよい。【００７５】
点在部６１が形成された周縁部３１において、金属領域３間に空隙２１を存在させるには、以下のようにすればよい。すなわち、空隙のみを存在させるには、上記内部電極層の導電性ペースト中に、脱脂時に分解される樹脂、例えばアクリルビーズやパラフィン等の樹脂を混合し、これを塗布することにより実現できる。また、空隙を形成した部位にバインダーを印刷することによっても可能である。また、周縁部３１において、金属領域３，３間に空隙２１と絶縁性セラミック領域の両方を存在させるには、上記導電ペーストに絶縁性セラミックスの共材を混合させることによって実現することができる。他の部位については、図１，２と同じ符号を付して説明を省略する。【００７６】
（第３の実施形態）
図４は、本発明の第３の実施形態にかかる積層型圧電素子における圧電体層１と内部電極層２との積層構造を示す部分拡大断面図である。図４に示すように、この実施形態にかかる積層型圧電素子では、全ての内部電極層２の側端部２ａと積層体４の側面４ａとの間の複数の周縁部３１（周縁部３１の全て）に、点在部６１が形成されている。図４では、積層体４の一つの側面近傍を拡大したものであり、これに対向する側面は描かれていないが、この対向する側面近傍における全ての周縁部３１にも点在部６１が形成されている。これにより、変位部の変位を拘束する拘束力を著しく低下させることができるので、積層型圧電素子の変位性能を著しく向上させることができる。また、本実施形態にかかる積層型圧電素子では、点在部６１において、隣り合う金属領域３間の一部または全部に絶縁性セラミックス５１が存在し、該セラミックス５１が隣り合う圧電体層１同士を連結している。他の部位については、図１〜３と同じ符号を付して説明を省略する。【００７７】
（第４の実施形態）
図５は、本発明の第４の実施形態にかかる積層型圧電素子における圧電体層１と内部電極層２との積層構造を示す部分拡大断面図である。図５に示すように、この実施形態にかかる積層型圧電素子では、点在部６１が形成された周縁部３１が積層体４の積層方向に複数配置されている。これらの点在部６１には、金属領域３と空隙４１がそれぞれ複数点在している。本実施形態における点在部６１は、主として金属領域３と空隙４１からなる。図３に示す実施形態の場合と比較して、点在部６１に存在する絶縁性セラミック領域が少ないので、素子の変位量がより大きくなる。また、本実施形態では、点在部６１は内部電極層２よりも空隙が多い。空隙の多さの比較は空隙率を測定すればよい。空隙率は後述するのと同じ方法で測定することができる。他の部位については、図１〜３と同じ符号を付して説明を省略する。【００７８】
（第５の実施形態）
図６は、本発明の第５の実施形態にかかる積層型圧電素子における圧電体層１と内部電極層２との積層構造を示す部分拡大断面図である。図６に示すように、この実施形態にかかる積層型圧電素子では、点在部６１が形成された周縁部３１は、点在部が形成されていない周縁部３２よりも大きい。ここで、本実施形態において、「点在部６１が形成された周縁部３１は、点在部が形成されていない周縁部３２よりも大きい」とは、内部電極層２の側端部２ａと積層体４の側面４ａとの間の距離が長いことを意味している。また、周縁部３１または周縁部３２を積層体４の積層方向から見たときの面積で比較してもよい。この場合、周縁部３１の面積が周縁部３２の面積よりも大きい。このように、金属領域３の点在する周縁部３１が金属領域の点在しない周縁部３２よりも大きい構造にすることで、金属領域３の点在する周縁部３１の数が少なくても、変位部の変位を拘束する拘束力の低減効果を高めることができる。他の部位については、図１〜３と同じ符号を付して説明を省略する。【００７９】
（第６の実施形態）
図７は、本発明の第６の実施形態にかかる積層型圧電素子における圧電体層１と内部電極層２との積層構造を示す部分拡大断面図である。図７に示すように、この実施形態にかかる積層型圧電素子では、内部電極層２の側端部２ａと積層体４の側面４ａとの間の距離が異なる周縁部３１，３１’が積層体４の積層方向に複数配置されている。これらの周縁部３１，３１’に、金属領域３が内部電極層２と絶縁された状態で複数点在した点在部６１，６１′がそれぞれ形成されている。このような構造にすることで、拘束力をさらに低減することができる。他の部位については、図１〜３と同じ符号を付して説明を省略する。【００８０】
（第７の実施形態）
図８は、第７の実施形態にかかる積層型圧電素子の断面図である。図９は、本実施形態における外部電極と積層体の側面との接合部分の拡大断面図である。図８，９に示すように、本実施形態にかかる積層型圧電素子は、複数の圧電体層１（１１，１２，・・・，１ｎ−１（ｎ≧２））と複数の内部電極層２（２１，２２，・・・，２ｎ−１，２ｎ（ｎ≧２））とが交互に積層された積層体４を有し、該積層体４の対向する側面に内部電極層２の端部を一層おきに電気的に接続する一対の外部電極５が接合されている。各外部電極５には、ハンダ等によりリード線６が接続固定されている。このリード線６は、外部の電圧供給部（図示せず）に接続する。【００８１】
リード線６を通じて各圧電体層１に所定の電圧が印加されると、圧電体層１に逆圧電効果による変位が生じる。一方、積層体４の積層方向の両端部には、複数の圧電体層からなる不活性層９がそれぞれ配置されている。これらの不活性層９は一方の主面側にのみ内部電極層２が配置され、他方の主面側には内部電極層が配置されていないので、電圧を印加しても変位が生じない。【００８２】
図８，９に示すように、複数の圧電体層１１，１２，・・・，１ｎ−１から選ばれた、積層方向に隣り合う２つの圧電体層１ｋ−１，１ｋ（２≦ｋ＜ｎ−１）間には、内部電極層２ｋと、この内部電極層２ｋの側端部２ａと積層体４の側面４ａとの間の周縁部３１と、が設けられている。【００８３】
内部電極層２ｋは、主として金属と空隙とからなり、隣接する圧電体層１ｋ−１，１ｋの変位に寄与する領域である。積層体４に存在する複数の周縁部３１のうち、内部電極層２ｋの側端部２ａと積層体４の側面４ａとの間に位置する周縁部３１には、圧電体層１を構成する圧電性セラミックスよりも変形しやすい物質からなる領域が複数点在した点在部６１ｋが形成されている。一方、内部電極層２ｋ＋２の側端部２ａと積層体４の側面４ａとの間に位置する周縁部３１には、点在部が形成されておらず、積層方向の両側に隣接する圧電体層１ｋ＋１，１ｋ＋２と同じ圧電性セラミックスが充填されている。【００８４】
図１０は、本実施形態における周縁部の一例を示す部分拡大断面図である。図１０に示すように、点在部６１ｋは、金属領域３と空隙４１とを含む。すなわち、この実施形態の場合、上記した「変形しやすい物質からなる領域」が金属からなる金属領域３と空隙４１であり、金属領域３が空隙４１を介して内部電極層３と絶縁された状態で点在部６１ｋに複数点在している。この点在部６１ｋは、変位部の変位を拘束する非変位部の拘束力を低減することができる。また、点在部６１ｋには上記領域を点在させているので、素子の抗折強度及び絶縁性が低下するのを抑制できる。これにより、高い信頼性と高い変位性能を両立させることができる。また、点在部６１ｋは、変位時の応力緩和にも寄与している。【００８５】
また、図１０に示すように、点在部６１ｋが形成された周縁部３１は、内部電極層２ｋよりも空隙が多く、この周縁部３１の一部に外部電極５の一部５ａが入り込んでいる。このように外部電極５の一部５ａを点在部６１ｋに侵入させておくことにより、積層体４の側面４ａから積層体４中に杭を打ち込んだような構造となって、いわゆるアンカー効果により外部電極５と積層体４との接合強度が大幅に向上する。これにより、積層型圧電素子を高電界、高圧力下で長時間駆動させた場合であっても、外部電極５が積層体４の側面４ａから剥離するのを防ぐことができる。【００８６】
従来の積層型圧電素子では、高電界、高圧力下で長期間連続駆動させた場合、積層体の伸縮により、積層体の側面と外部電極との接合部で応力が生じ、外部電極の一部が積層体の側面から剥離し、一部の圧電体に電圧が供給されなくなって駆動時に変位特性が変化するという問題があった。一方、第７の実施形態にかかる積層型圧電素子は、高電界、高圧力下で長期間連続駆動させた場合であっても外部電極が積層体の側面から剥離するのを抑制することができる耐久性に優れたものである。【００８７】
点在部６１ｋと内部電極層２ｋとの間で空隙の多さを比較する際には、例えば走査型電子顕微鏡（ＳＥＭ）、金属顕微鏡、光学顕微鏡などを用いて内部電極層２ｋの断面及び点在部６１ｋの断面（積層方向に平行な断面又は積層方向に垂直な断面）を観察して断面画像を得、この断面画像を評価すればよい。この断面画像において、内部電極層２ｋと点在部６１ｋの空隙の多さに明らかな差が認められる場合には、目視で比較すればよい。また、内部電極層２ｋと点在部６１ｋの空隙の多さを目視で判別することができない場合には、後述する方法により空隙率をそれぞれ測定して比較すればよい。【００８８】
本実施形態の積層型圧電素子では、点在部６１ｋは内部電極層２ｋよりも空隙率が高く設定されている。点在部６１ｋの空隙率とは、積層体４の断面（積層方向に垂直又は水平な断面）において、点在部６１ｋの総断面積に対して点在部６１ｋの断面内に存在する空隙の面積が占める割合（％）を意味する。内部電極層２ｋの空隙率とは、積層体４の断面において、内部電極層２ｋの総断面積に対して内部電極層２ｋの断面内に存在する空隙の面積が占める割合（％）を意味する。また、空隙率を測定する方法は大きく分けて次の２つある。第１の方法は、積層体４を積層方向に平行な面で切ったときの断面を観察する方法であり、第２の方法は、積層体４を積層方向に垂直な面で切ったときの断面を観察する方法である。【００８９】
点在部６１ｋの空隙率及び内部電極層２ｋの空隙率を第１の方法で測定するには、例えば以下のようにして行えばよい。まず、積層方向に平行な断面が露出するように、積層体４を公知の研磨手段を用いて研磨処理する。具体的には、例えば研磨装置としてケメット・ジャパン(株)社製卓上研磨機ＫＥＭＥＴ−Ｖ−３００を用いてダイヤモンドペーストで研磨することができる。この研磨処理により露出した断面を、例えば走査型電子顕微鏡（ＳＥＭ）、光学顕微鏡、金属顕微鏡、光学顕微鏡などにより観察して断面画像を得、この断面画像を画像処理することによって点在部６１ｋの空隙率及び内部電極層２ｋの空隙率を測定することができる。具体例を挙げると、光学顕微鏡にて撮影した点在部６１ｋ若しくは内部電極層２ｋの画像に対して、空隙部分を黒色に塗りつぶし、空隙以外の部分を白色に塗りつぶし、黒色部分の比率、即ち、（黒色部分の面積）／（黒色部分の面積＋白色部分の面積）を求め、百分率で表すことにより空隙率を算出することができる。例えば、断面画像がカラーである場合は、グレースケールに変換して黒色部分と白色部分に分けるとよい。このとき、黒色部分と白色部分に２階調化するための境界の敷居値を設定する必要がある場合には、画像処理ソフトウェアや目視により境界の敷居値を設定して２値化すればよい。【００９０】
また、点在部６１ｋの空隙率及び内部電極層２ｋの空隙率を第２の方法で測定するには、例えば以下のようにして行えばよい。まず、空隙率を測定したい内部電極層２ｋの断面又は点在部６１ｋの断面（積層方向に垂直な断面）が露出するまで、公知の研磨装置を用いて積層体４の積層方向に研磨する。具体的には、例えば研磨装置としてケメット・ジャパン(株)社製卓上研磨機ＫＥＭＥＴ−Ｖ−３００を用いてダイヤモンドペーストで研磨することができる。この研磨処理により露出した断面を、例えば走査型電子顕微鏡（ＳＥＭ）、光学顕微鏡、金属顕微鏡、光学顕微鏡などにより観察して断面画像を得、この断面画像を画像処理することによって点在部６１ｋの空隙率及び内部電極層２ｋの空隙率を測定することができる。具体的には、光学顕微鏡にて撮影した点在部６１ｋ若しくは内部電極層２ｋの画像に対して、空隙部分を黒色に塗りつぶし、空隙以外の部分を白色に塗りつぶし、黒色部分の比率、即ち、（黒色部分の面積）／（黒色部分の面積＋白色部分の面積）を求め、百分率で表すことにより空隙率を算出することができる。例えば、断面画像がカラーである場合は、グレースケールに変換して黒色部分と白色部分に分けるとよい。このとき、黒色部分と白色部分に２階調化するための境界の敷居値を設定する必要がある場合には、画像処理ソフトウェアや目視により境界の敷居値を設定して２値化すればよい。なお、内部電極層２ｋ又は点在部６１ｋの断面を観察する際には、これらの厚みの約１／２の位置まで研磨し、これにより露出した断面を観察するのが好ましい。ただし、内部電極層２ｋの厚み又は点在部６１ｋの厚みが薄く、かつ、厚みのばらつきが比較的大きな場合には、研磨処理により内部電極層２ｋの断面全体又は点在部６１ｋの断面全体を露出させることができないことがある。このような場合には、内部電極層２ｋ又は点在部６１ｋの一部が露出するまで研磨処理した時点で、その露出部分を観察して断面画像を得た後、さらに研磨を進めて、既に観察した部分を除く他の部分を観察するという操作を複数回繰り返してもよい。このようにして複数回の操作で得た観察画像を足し合わせて内部電極層２ｋ又は点在部６１ｋの断面全体が観察できればよい。【００９１】
点在部６１ｋは、該点在部６１ｋを介して配置されている内部電極層２ｋと外部電極５の一部５ａとを絶縁している。これにより、複数の内部電極層２を交互に外部電極５に接続できる。内部電極層２と外部電極５とを絶縁するには種々の方法が採用できるが、本実施形態における点在部６１ｋには、内部電極層２ｋと絶縁された状態にある金属領域３が複数点在している。このように内部電極層２の非形成部位である点在部６１ｋは、積層方向に隣り合う２つの圧電体層１ｋ−１，１ｋを複数の無機物（本実施形態では金属領域３）により部分的に接合しているので、内部電極層２ｋと外部電極５とを絶縁できる。また、従来の周縁部のように、積層方向に隣り合う２つの圧電体層同士が全面で強固に接合されている場合と比較して、変位部の圧電体を拘束する拘束力を低減することができるので、変位量が大きな素子を得ることができる。【００９２】
また、点在部６１ｋは複数の金属領域３が空隙４１を介して点在した構造を有しているので、次の理由から、点在部６１ｋに外部電極５の一部５ａを入り込ませることができる。すなわち、後述する製法の説明に記載しているように、外部電極５となる導電ペーストを積層体４の側面に塗布して焼き付けする際に、導電ペーストが該導電ペーストの軟化温度以上になると点在部６１ｋを構成する点在した複数の金属領域３間に毛管現象によって侵入しやすくなる。その結果、外部電極５を点在部６１ｋの一部に効果的に侵入させることができる。これにより、外部電極５を積層体４の側面４ａに強固に接合させることができ、高電界、高発生力下で高速で長時間駆動させた場合でも優れた耐久性を発揮する。【００９３】
外部電極５の一部５ａが積層体４の側面４ａから点在部６１ｋ内に入り込む深さＤは、１μｍ以上、好ましくは５μｍ以上であるのがよい。深さＤが１μｍより浅い場合には、十分なアンカー効果が得られず、外部電極５と積層体４側面との十分な接合強度が得られないおそれがある。一方、深さＤの上限は、外部電極５の一部５ａが内部電極層２と電気的に絶縁されていれば特に限定されるものではない。【００９４】
また、点在部６１ｋを構成する金属領域３の大きさ（積層方向と垂直な方向の幅）は１〜１００μｍ程度であるのが好ましい。金属領域３の大きさが１μｍより小さい場合には、点在部６１ｋの厚みが薄くなりすぎてしまい、外部電極５の一部５ａが点在部６１ｋ内に侵入しにくくなる傾向がある。一方、金属領域３の大きさが１００μｍよりも大きい場合には、積層体４の伸縮によって生じる応力を点在部６１ｋ内で分散して吸収する効果が低下し、応力が特定の金属領域３に集中しやすくなるおそれがある。したがって、点在部６１ｋに点在している金属領域３の大きさを１〜１００μｍとすることにより、外部電極５の一部５ａを点在部６１ｋの一部に有効的に入り込ませ、且つ、積層体４の伸縮によって生じる応力を点在部６１ｋが効果的に分散吸収することができる。さらに好ましくは、金属領域３の大きさは３〜５０μｍであるのが望ましい。また、各金属領域３の形状は、円柱形、略球形等、特に限定されない。【００９５】
また、本実施形態における点在部６１ｋには、点在部６１ｋを構成する複数の金属領域３が空隙４１を介して点在している。このように点在部６１ｋを構成する金属領域３が空隙３ｂを介して点在していることで、点在部６１ｋの空隙率を内部電極層２ｋの空隙率よりも高くすることが容易にできる。このように点在部６１ｋの空隙率を内部電極層２ｋよりも高くしておくことにより、後述するように、外部電極５を形成する工程において、外部電極５の一部５ａを空隙の多い点在部６１ｋ内に深く入り込ませることができるので、外部電極５と積層体４との接合強度をより効果的に向上させることができる。【００９６】
点在部６１ｋの空隙率は、外部電極５を形成する工程において外部電極５の一部５ａを効果的に空隙４１の一部に入り込ませるために、好ましくは４５〜９９．９％、より好ましくは８０〜９９．９％であるのがよい。また、空隙率を上記範囲に設定することで、外部電極５の一部５ａが点在部６１ｋ内に深く入り込むことによるアンカー効果が得られるとともに、変位時に積層体４の変位を拘束する拘束力を弱める効果が得られる。空隙率が４５％より小さい場合には、外部電極５の一部５ａが点在部６１ｋに入り込みにくくなるおそれがある。一方、空隙率が９９．９％よりも大きい場合には、点在部６１ｋ内の金属領域３の存在量が少なくなり、焼成時に圧電体層１，１間の点在部６１ｋで剥離しやすくなるおそれがある。【００９７】
さらに、図１０に示すように、外部電極５の一部５ａは、点在部６１ｋに点在する複数の金属領域３間に入り込んでいることが望ましい。このように外部電極５の一部５ａを、点在部６１ｋ内の金属領域３間に入り込ませておくことにより、積層体４の側面４ａに対する外部電極５のアンカー効果が増し、接合強度を大幅に向上させることができる。【００９８】
図１１は、本実施形態の積層型圧電素子を積層方向に垂直で、かつ、内部電極層２ｋ及び点在部６１ｋを含む平面で切ったときの断面図である。図１１に示すように、点在部６１ｋは、内部電極層２ｋと絶縁された状態にある金属領域３が複数点在して構成されている。この点在部６１ｋを構成する複数の金属領域３は空隙４１を介して点在している。この空隙４１は、内部電極層２ｋの側端部２ａから外部電極５の一部５ａまで連通しているので、この点在部６１ｋの積層方向に隣り合う２つの圧電体層１，１を拘束する拘束力を効果的に弱めることができる。これにより、素子の変位量をさらに大きくすることができる。【００９９】
また、外部電極５の一部５ａを入り込ませた点在部６１を有する周縁部３１は、積層体４の積層方向に複数存在しているのが好ましい。これにより、積層型圧電素子の変位量を増大させる効果をさらに高めることができるとともに、外部電極５の接合強度をさらに高めることができる。また、外部電極５の一部５ａを入り込ませた複数の周縁部３１は、積層方向に規則的に配置されていることが望ましい。このように、外部電極５が入り込む周縁部３１を積層方向に規則的に配置することで、外部電極５が積層体４の積層方向の全域にわたって略均一にかつ強固に接合される。【０１００】
外部電極５の一部５ａを入り込ませた複数の周縁部３１は、内部電極層２の全層数の１／２以下の層数毎に配置されるのがよく、より好ましくは全層数の１／８以下の層数毎、さらに好ましくは全層数の１／１５以下の層数毎に配置されているのがよい。仮に、外部電極５の一部５ａを入り込ませた周縁部３１の配置される周期が内部電極層２の全層数の１／２を超える層数毎であると、外部電極５の一部が積層体４内に入り込む箇所が少なくなるので、外部電極５の接合強度が積層方向でばらつきが生じるおそれがある。【０１０１】
ここで、外部電極５の一部５ａを入り込ませた周縁部３１が「規則的に配置されている」とは、これらの周縁部が配置される間隔がすべて同じである場合はもちろんのこと、積層体４の側面４ａにおいて積層方向全域にわたって略均一に且つ強固に外部電極５を接合することができる程度に、各周縁部の配置間隔が近似している場合も含む概念である。具体的には、外部電極５の一部５ａを入り込ませた周縁部３１の配置間隔は、各周縁部３１の配置間隔の平均値に対して好ましくは±２０％の範囲内、より好ましくは±１５％の範囲内、さらに好ましくはすべて同数であるのがよい。【０１０２】
外部電極５の一部５ａを入り込ませた周縁部３１を規則的に配置する方法としては、例えばこれらの周縁部３１を所定の枚数毎（例えば２０層毎など）に配置する方法が挙げられる。ただし、このような場合、内部電極層の総枚数が上記所定枚数で割り切れないときには、積層体の両端付近においては、外部電極５の一部５ａを入り込ませた周縁部３１の配置が上記所定枚数毎の規則に従わなくてもよい。【０１０３】
また、外部電極５の一部５ａを入り込ませた周縁部３１は、正極及び負極の外部電極５が形成される積層体４の側面において、一対の外部電極に交互に隣接するように配置されるのが望ましい。これにより、正極側の外部電極５と負極側の外部電極５が均等に周縁部３１に入り込むことになり、正極側及び負極側の両側の外部電極５が積層体４と強固にバランスよく接合することができるようになる。【０１０４】
特に性能面のみを重視すると、外部電極５の一部５ａを入り込ませた周縁部３１が全ての圧電体層１，１間に設けられていることが好ましい。この場合には、外部電極５を積層体４の側面に対して積層方向全域にわたってさらに強固に接合させることができるため、高電界で連続に高速駆動させた場合においても、外部電極５が積層体４の側面から剥離することがなく、駆動中に変位量が低下するといった問題が生じるのをより確実に防ぐことができる。一方、全ての圧電体層間ではなく、上記のように周縁部３１ｋを規則的に配置することで性能面と製造コスト面とをバランスよく両立させることができる。【０１０５】
本実施形態の積層型圧電素子では、周縁部３１ｋ内の無機物が金属領域３からなる場合について説明したが、これらの無機物は、金属材料もしくは圧電材料、又は金属材料と圧電材料からなるものであってもよい。無機物が金属材料からなる場合には、素子に高電界が加わり、素子自体が大きく変形した場合においても、金属材料が圧電体層１に比較してヤング率が低いため、金属材料が変形して応力を分散させることができる。これにより、圧電体層１にクラックが入るのを抑制することができる。さらに、金属材料が変形しやすいので周縁部３１ｋが積層体４の変位を拘束する拘束力をさらに低減させることができ、さらに高い変位を得ることができる。【０１０６】
無機物を構成する金属材料は、主成分が周期表第８〜１１族金属から選ばれる少なくとも一種であるのが好ましい。金属材料の主成分を上記のようにすることで、圧電体層１と周縁部３１ｋを同時焼成することが可能となり、圧電体層１と金属領域３との接合界面を強固に接合することができる。また、素子が変位して周縁部３１ｋに応力が加わった場合でも、周縁部３１ｋ自体が伸縮しやすい上記金属で構成されているので、応力が一点に集中することなく、耐久性に優れた積層型圧電素子を提供することができる。特に、周縁部３１ｋを構成する金属成分は、周期表第８〜１０族金属であるＮｉ、Ｐｔ、Ｐｄ、Ｒｈ、Ｉｒ、Ｒｕ及びＯｓや周期表第１１族金属であるＣｕ，Ａｇ及びＡｕから選ばれる金属やそれら金属の合金であるのが好ましい。これは、近年における合金粉末合成技術において量産性に優れた金属組成であるからである。【０１０７】
さらに、内部電極層２が銀−パラジウム合金等の周期表第８〜１０族金属であるＮｉ、Ｐｔ、Ｐｄ、Ｒｈ、Ｉｒ、Ｒｕ及びＯｓから選ばれる金属１種以上と周期表第１１族金属であるＣｕ，Ａｇ及びＡｕから選ばれる金属１種以上とからなる合金の場合には、金属領域３を周期律第１１族金属もしくは周期律第１１族金属を含む合金で形成し、金属領域３中の周期表第１１族金属の比率が、内部電極層２ｋを形成する金属材料中の周期律第１１属金属の比率よりも高く設定されているのが好ましい。これにより、周縁部３１ｋのヤング率を内部電極層２ｋよりも低くすることができるため、積層体４の伸縮によって生じる応力を周縁部３１ｋが有効的に吸収することができる。これにより、積層体４の伸縮によって外部電極５に生じる応力を低減することができるので、外部電極５の一部５ａが積層体４の側面４ａから剥離するなどの不具合が生じるのを防ぐことができる。【０１０８】
また、無機物が圧電材料からなる場合には、高圧力下での使用においても、周縁部３１ｋを構成する圧電材料が圧力に対して変形しやすいため、圧力が１点に集中することがなく、周縁部３１ｋと隣り合う圧電体層１に高い応力がかかることを防止することができる。【０１０９】
さらに、無機物が金属材料と圧電材料とからなる場合には、上述する２つの効果により、高電界、高圧力下において連続駆動させた場合においても、素子自体が破断することなく、上記２つの効果を兼ね備えた積層型圧電素子を提供することができる。【０１１０】
また、無機物が金属材料を含む場合には、この金属材料の主成分と、内部電極層２の主成分が同一であることが望ましい。これにより、圧電体層１と内部電極層２及び周縁部３１ｋを同時焼成することが可能になり、安価な積層型圧電素子を提供することができる。【０１１１】
さらに、無機物が圧電材料を含む場合には、この無機物を構成する圧電材料と圧電体層１を構成する圧電材料が同一組成であることが望ましい。無機物を構成する圧電材料と、圧電体層１を構成する圧電材料の組成を同一にしておくことにより、圧電体層１と周縁部３１ｋの同時焼成が可能となり、また、焼成時の組成の相互拡散が起こった場合においても圧電体層１を構成する圧電材料が組成変化を起こすことがなく、所望の圧電特性を備えた積層型圧電素子を得ることができる。【０１１２】
また、無機物が金属材料を含む場合には、この金属材料の主成分と外部電極５の主成分が同一であることが望ましい。金属領域３を構成する金属材料と外部電極５の主成分が同一であると、外部電極５を形成するペーストを積層体４の側面４ａに塗布し焼き付けた際に、無機物と外部電極５の接合部分で主成分が相互拡散し、いわゆる拡散接合によって周縁部３１ｋの金属領域３と外部電極５の接合を強固なものにすることができ、外部電極５の積層体４の側面への接合強度をさらに強固なものにすることができる。このように外部電極５と無機物とが拡散接合する場合、外部電極５と無機物とが相溶した相溶領域が形成される。このような形態の場合、前述した外部電極５の一部５ａが積層体４の側面４ａから周縁部３１ｋに入り込む深さＤは、相溶領域と無機物のみの領域との境界部分から積層体４の側面４ａまでの距離のことをいう。【０１１３】
なお、本実施形態において、内部電極層２ｋと、金属領域３が点在した点在部６１ｋを有する周縁部３１との境界は、例えば空隙率で表される空隙の多さを比較することにより判別することができる。ただし、空隙率の差が小さく、かつ、内部電極層２ｋと点在部６１ｋ内の金属領域３を構成する金属とが同じ材料である場合には、内部電極層２ｋと点在部６１ｋとの境界を判別しにくいことがある。このような場合には、次のような判別方法により内部電極層２ｋと点在部６１ｋとの境界を近似的に決定することができる。すなわち、図９に示すように、金属領域３が点在していない圧電体層１ｋ＋１，１ｋ＋２間の周縁部３１には、内部電極層２ｋ＋２の側端部２ａと積層体４の側面４ａとの間の領域に圧電体が充填されている。したがって、内部電極層２ｋ＋２と、金属領域３が点在していない周縁部３１との境界は明確に判別できる。通常、各内部電極層２は、積層方向に投影したときに、一層おきにほぼ同じ位置に重なるように配置されている。したがって、内部電極層２ｋと点在部６１ｋとの境界を判別しにくい場合には、内部電極層２ｋと点在部６１ｋとの境界は、例えば内部電極層２ｋ＋２と周縁部３１との境界とほぼ同じ位置にあると近似することができる。【０１１４】
次に、第７の実施形態にかかる積層型圧電素子の製法を説明する。まず、ＰＺＴ等からなるペロブスカイト型酸化物の圧電セラミックスの仮焼粉末と、アクリル系、ブチラール系等の有機高分子からなるバインダーと、ＤＢＰ（フタル酸ジブチル）、ＤＯＰ（フタル酸ジオクチル）等の可塑剤とを混合してスラリーを作製し、該スラリーを周知のドクターブレード法やカレンダーロール法等のテープ成型法により圧電体層１となるセラミックグリーンシートを作製する。【０１１５】
次に、銀−パラジウム等の内部電極層２を構成する金属粉末にバインダー、可塑剤等、及び必要に応じて上記圧電セラミックスの仮焼粉末等を添加混合して、内部電極層２用の導電性ペーストを作製し、これを上記各グリーンシートの上面にスクリーン印刷等によって１〜４０μｍ程度の範囲の厚みに印刷する。【０１１６】
その後、内部電極層２の周縁部３１に複数の無機物を点在させるための点在用ペーストを印刷する。この点在用ペーストは、例えば銀などのように主成分が周期表第８〜１１族金属の金属材料及び圧電材料のうちの少なくとも一方の材料からなる無機物の粉末に、バインダー、可塑剤等、さらには、乾燥時には接着固定され焼成時には揮発するアクリルビーズ等の有機物を添加混合したものである。この点在用ペーストに、乾燥時には接着固定され、焼成時には揮発する有機物を含有させておくことにより、任意の空隙率を有し、且つ、点在した無機物で構成される点在部６１ｋを形成することができる。点在用ペーストに添加するアクリルビーズの量を制御することにより、周縁部３１の空隙率を制御することができる。つまり、添加するアクリルビーズの量が少ない場合には空隙率は小さくなり、逆にアクリルビーズの量が多い場合には空隙率が大きくなる。なお、点在用ペーストに用いる圧電材料の粉末は、圧電体層１を形成する圧電材料と同じ組成の圧電セラミックスの仮焼粉末が望ましい。【０１１７】
ついで、上面に内部電極層２用の導電性ペーストが印刷されたグリーンシートと、内部電極層２を形成する導電性ペースト及び点在用ペーストが印刷されたグリーンシートとを所定の順番に積層し積層成形体を得、この積層成形体を所定の温度で脱バインダー処理を行った後、９００〜１２００℃で焼成することによって積層体（積層焼結体）を得る。【０１１８】
このように金属領域３及び空隙４１を点在させた点在部６１ｋを形成したい圧電体層１の部分には点在用ペーストを印刷したグリーンシートを積層する。これにより、所望の位置に金属領域３が空隙４１を介して点在した点在部６１ｋを形成することができる。また、全ての圧電体層間に、上記領域が点在した周縁部３１を形成したい場合には、全てのグリーンシートに導電性ペーストと点在用ペーストを印刷して積層すればよい。【０１１９】
また、不活性層９用のグリーンシート中に、銀−パラジウム等の内部電極層２を構成する金属粉末を添加したり、不活性層９用のグリーンシートを積層する際に、銀−パラジウム等の内部電極層２を構成する金属粉末および無機化合物とバインダーと可塑剤からなるペーストをグリーンシート上に印刷することで、不活性層９とその他の部分の焼結時の収縮挙動ならびに収縮率を一致させることができるので、緻密な積層体４を形成することができる。【０１２０】
なお、積層体４は、上記製法によって作製されるものに限定されるものではなく、複数の圧電体層１と複数の内部電極層２とを交互に積層してなる積層体４を作製できれば、どのような製法によって形成されてもよい。【０１２１】
次に、得られた積層体を周知の平面研削盤などを用いて、所定の形状に研削を行う。その後、銀を主成分とする導電性粉末とガラス粉末にバインダー、可塑剤及び溶剤を加えて作製した銀ガラス導電性ペーストを、外部電極５を形成する積層体４の側面４ａにスクリーン印刷等によって印刷する。その後、所定の温度で乾燥、焼き付けを行うことにより、外部電極５を形成することができる。ここで、ガラス成分は、圧電体層１との接合強度を高め、且つ、有効に点在部６１ｋ内に侵入できるという点から、酸化鉛若しくは酸化珪素の少なくとも１種を含む軟化点８００℃以下のガラスが望ましい。また、前述以外に、ガラス成分は、シリカガラス、ソーダ石灰ガラス、鉛アルカリけい酸ガラス、アルミノほうけい酸塩ガラス、ほうけい酸塩ガラス、アルミノけい酸塩ガラス、ほう酸塩ガラス、りん酸塩ガラス、鉛ガラス等を用いることができる。【０１２２】
例えば、ほうけい酸塩ガラスとしては、ＳｉＯ２４０〜７０質量％、Ｂ２Ｏ３２〜３０質量％Ａｌ２Ｏ３０〜２０質量％、ＭｇＯ、ＣａＯ、ＳｒＯ、ＢａＯのようなアルカリ土類金属酸化物を総量で０〜１０質量％、アルカリ金属酸化物０〜１０質量％含有するものを使用することができる。また、上記ほうけい酸塩ガラスに、５〜３０質量％のＺｎＯを含むようなガラスとしても構わない。ＺｎＯは、ほうけい酸塩ガラスの作業温度を低下させる効果がある。【０１２３】
また、りん酸塩ガラスとしては、Ｐ２Ｏ５４０〜８０質量％、Ａｌ２Ｏ３０〜３０質量％、Ｂ２Ｏ３０〜３０質量％、ＺｎＯ０〜３０質量％、アルカリ土類金属酸化物０〜３０質量％、アルカリ金属酸化物０〜１０質量％を含むようなガラスを使用することができる。【０１２４】
また、鉛ガラスとしては、ＰｂＯ３０〜８０質量％、ＳｉＯ２０〜７０質量％、Ｂｉ２Ｏ３０〜３０質量％、Ａｌ２Ｏ３０〜２０質量％、ＺｎＯ０〜３０質量％、アルカリ土類金属酸化物０〜３０質量％、アルカリ金属酸化物０〜１０質量％を含むようなガラスを使用することができる。【０１２５】
また、外部電極５を構成する導電材料は、耐酸化性があり、ヤング率が低く、安価であるという点から、銀を主成分とすることが望ましい。耐エレクトロマイグレーション性を高めるという点から、微量の白金若しくはパラジウムを添加しても構わない。【０１２６】
銀ガラス導電性ペーストの焼き付け温度は、外部電極５の一部５ａを周縁部３１ｋに入り込ませ、且つ、外部電極５と積層体４の側面４ａの接合強度を高めるという点から、銀ガラス導電性ペーストに含まれるガラスの軟化点以上の温度で、５００〜８００℃が望ましい。また、銀ガラス導電性ペースト中のガラスの軟化点は、５００〜８００℃が望ましい。【０１２７】
さらに、外部電極５の外面に、金属のメッシュ若しくはメッシュ状の金属板が埋設された導電性接着剤からなる導電性補助部材を形成してもよい。この場合には、外部電極５の外面に導電性補助部材を設けることによりアクチュエータに大電流を投入し、高速で駆動させる場合においても、大電流を導電性補助部材に流すことができ、外部電極５に流れる電流を低減できるという理由から、外部電極５が局所発熱を起こし断線することを防ぐことができ、耐久性を大幅に向上させることができる。さらには、導電性接着剤中に金属のメッシュ若しくはメッシュ状の金属板を埋設しているため、導電性接着剤に亀裂が生じるのを防ぐことができる。金属のメッシュとは金属線を編み込んだものであり、メッシュ状の金属板とは、金属板に孔を形成してメッシュ状にしたものをいう。【０１２８】
導電性補助部材を構成する導電性接着剤は導電性粒子として銀粉末を分散させたポリイミド樹脂からなることが望ましい。即ち、比抵抗の低い銀粉末を、耐熱性の高いポリイミド樹脂に分散させることにより、高温での使用に際しても、抵抗値が低く且つ高い接着強度を維持した導電性補助部材を形成することができる。【０１２９】
さらに、導電性粒子はフレーク状や針状などの非球形の粒子であることが望ましい。導電性粒子の形状をフレーク状や針状などの非球形の粒子とすることにより、該導電性粒子間の絡み合いを強固にすることができ、該導電性接着剤のせん断強度をより高めることができるためである。【０１３０】
その後、外部電極５を含む積層体４の側面４ａにシリコーンゴム等からなる外装樹脂をディッピング等の手法を用いてコーティングし、外部電極５にリード線６を半田等で接続することにより本発明の積層型圧電素子が完成する。【０１３１】
なお、本発明の積層型圧電素子はこれらに限定されるものではなく、本発明の要旨を逸脱しない範囲であれば種々の変更は可能である。例えば、上記実施形態では、積層体４の対抗する側面に外部電極５を形成した例について説明したが、本発明では、例えば隣り合う側面に一対の外部電極５を形成してもよい。【０１３２】
＜噴射装置＞
図１２は、本発明の一実施形態にかかる噴射装置を示す断面図である。図１２に示すように、この噴射装置は、噴出孔７を有した収納容器６の内部に本発明の積層型圧電素子からなる圧電アクチュエータ１３を収納してなる。この噴射装置は、液体燃料を収納容器６内に導入するとともに、導入した液体燃料を圧電アクチュエータ１３の駆動によって噴出孔７より外部へ噴出させるように構成されている。収納容器６内には、噴射孔７を開閉することができるニードルバルブ８が収容されている。噴射孔７には燃料通路９が連通可能に設けられている。この燃料通路９は外部の燃料供給源に連結され、燃料通路９に常時一定の圧力（高圧）で燃料が供給されている。従って、ニードルバルブ８が噴射孔７を開放すると、燃料通路９に供給されていた燃料が一定の圧力で内燃機関の図示しない燃料室内に噴出されるように構成されている。また、ニードルバルブ８は、その上端部の直径が大きくなっており、収納容器６に形成されたシリンダ１０と摺動可能なピストン１１を備えている。収納容器６内には、上記した圧電アクチュエータ１３が収納されている。【０１３３】
このような噴射装置では、圧電アクチュエータ１３が電圧を印加されて伸長するとピストン１１が押圧され、ニードルバルブ８が噴射孔７を閉塞し燃料の供給が停止される。また、電圧の印加が停止されると圧電アクチュエータ１３が収縮し、皿バネ１２がピストン１１を押し返し、噴射孔７が燃料通路９と連通して燃料の噴射が行われるようになっている。【０１３４】
以上、本発明の積層型圧電素子および噴射装置について説明したが、本発明は上記各実施形態に限定されるものではない。例えば、上記実施形態では、内部電極層非形成部が圧電体層の端部に帯状に存在する場合について説明したが、本発明はこのような形態に限定されるものではなく、例えば内部電極層非形成部が圧電体層の角部分に存在する場合などであってもよい。【０１３５】
なお、上記実施形態では、領域が金属領域の場合、及び空隙の場合について説明したが、これら以外であっても圧電体層を構成する圧電性セラミックスよりも変形しやすい物質からなる領域であればよい。圧電性セラミックスよりも変形しやすい物質としては、例えば各種セラミックス、各種プラスチック、ゴムなどの固体の他、液体、ゲル状物質などが挙げられる。これらの物質のうち、耐熱温度が積層体の焼成温度以下である場合の製造方法としては、次のような方法が挙げられる。すなわち、積層体全体を一体焼成するのではなく、例えば、複数の積層体を作製した後、これらの積層体間に上記物質からなる領域を点在させて接合するような方法が挙げられる。これにより、変位部の変位を拘束する非変位部の拘束力を低減しつつ、抗折強度および絶縁性が低下するのを抑制できるので、高い信頼性と高い変位性能を両立させることができる。【０１３６】
さらに、本発明では、周縁部に、複数のセラミックスからなる領域が点在し、これらのセラミックス領域間に空隙が存在する形態であってもよい。このセラミックスとしては、圧電体層と同じ材料であってもよく、他のセラミックスであってもよい。これにより、変位部の変位を拘束する非変位部の拘束力を低減しつつ、抗折強度および絶縁性が低下するのを抑制できるので、高い信頼性と高い変位性能を両立させることができる。【０１３７】
また、本発明の積層型圧電素子は、例えば、自動車エンジンの燃料噴射装置、インクジェット等の液体噴射装置、光学装置等の精密位置決め装置や振動防止装置等に搭載される駆動素子、燃焼圧センサ、ノックセンサ、加速度センサ、荷重センサ、超音波センサ、感圧センサ、ヨーレートセンサ等に搭載されるセンサ素子、圧電ジャイロ、圧電スイッチ、圧電トランス、圧電ブレーカー等に搭載される回路素子以外であっても、圧電特性を用いた素子であれば、本発明の要旨を逸脱しない範囲であれば種々の用途に適用可能である。
【実施例１】
【０１３８】
以下、本発明の実施例について詳細に説明する。本発明の積層型圧電素子を使用した圧電アクチュエータを以下のようにして作製した。まず、平均粒径が０．４μｍのチタン酸ジルコン酸鉛（ＰＺＴ）を主成分とする圧電性セラミックスの仮焼粉末、バインダー、及び可塑剤を混合したスラリーを作製し、ドクターブレード法で、焼成後の厚みが約１５０μｍになるように圧電体層１用のセラミックグリーンシートを作製した。【０１３９】
ついで、このセラミックグリーンシートの片面に、銀−パラジウム合金（銀９５質量％−パラジウム５重量％）にバインダーを加えた導電性ペーストをスクリーン印刷法により形成した。これらのシートを熱圧着積層して、焼成した。焼成は８００℃で保持した後に１０００℃で焼成した。これにより図２〜７及び図１４に示す構造を有する積層体をそれぞれ得た。【０１４０】
なお、図４に示す構造の積層型圧電素子は、周縁部に複数の金属領域３が点在するように、マスクパターンを施したスクリーン製版を用いて金属領域３のパターンを印刷した（島状の金属領域３をスクリーン印刷により形成した）。金属領域３を構成する材料としては銀パラジウム合金を用い、この金属を含むペーストをスクリーン印刷した。【０１４１】
図５に示す構造の積層型圧電素子は、島状の金属領域３以外の部分にバインダーを印刷してマスキングを行い、焼成後に空隙４１が形成されるようにした。
図３に示す構造の積層型圧電素子は、周縁部に複数の金属領域３が点在するように、マスクパターンを施したスクリーン製版を用いて金属領域３のパターンを印刷するとともに、金属領域３以外の部分にＰＺＴの共材とバインダーを混合させたペーストを印刷して作製した。これにより、周縁部に金属領域３が点在し、これらの金属領域３の間にＰＺＴからなる絶縁セラミック領域が介在し、絶縁セラミック領域中に空隙が分散した構造を形成した。【０１４２】
ついで、銀ガラスペーストを積層体４の外部電極５面に印刷して乾燥し、７００℃で３０分焼き付けを行い、外部電極５を形成した。その後、外部電極５にリード線を接続し、正極及び負極の外部電極５にリード線を介して３ｋＶ／ｍｍの直流電界を１５分間印加して分極処理を行った。これにより、図１又は図１３に示す積層型圧電素子を得た。【０１４３】
得られた積層型圧電素子に１５０Ｖの直流電圧を印加し、得られる変位量をレーザー変位計を用いて測定した。また、積層体の抗折強度を４点曲げ破壊荷重試験により測定した。結果を表１に示す。【０１４４】
（表１）
2007026687.tif 000002
【０１４５】
表１に示すように、周縁部に金属領域３を点在させていない（島状の領域３を形成していない）試料No.1と比較して、金属領域３を点在させた試料No.２〜７では、抗折強度を低下させる事なく、初期状態の変位量を向上させる事ができた。
【実施例２】
【０１４６】
次に、第７の実施形態にかかる積層型圧電素子を以下のようにして作製した。まず、平均粒径が０．４μｍのチタン酸ジルコン酸鉛（ＰＺＴ）を主成分とする圧電性セラミックスの仮焼粉末、バインダー、及び可塑剤を混合したスラリーを作製し、ドクターブレード法で、焼成後の平均厚みが約１５０μｍになるように圧電体層１用のセラミックグリーンシートを作製した。【０１４７】
ついで、このセラミックグリーンシートの片面に、平均粒径０．８μｍの銀−パラジウム合金にバインダーを加えて作製した導電性ペーストをスクリーン印刷法により平均厚み４μｍで印刷を行った。さらに、無機物にバインダー及びアクリルビーズを加えて作製した点在用ペーストを、前記導電性ペーストの非形成部（周縁部）にスクリーン印刷法にて平均厚み４μｍで印刷を行った。なお、無機物としては平均粒径０．８μｍの銀粉末を用いた。アクリルビーズとしては平均粒径０．５μｍのものを用い、銀粉末１００体積％に対して２００体積％となるように添加した。【０１４８】
その後、導電性ペーストのみが印刷されたグリーンシート２０層に対して、導電性ペーストと点在用ペーストの両方が印刷されたグリーンシート１層の割合で積層して積層成形体を得た。ついで、この積層成形体を３５０〜４５０℃の温度で脱脂を行った後、９８０〜１１００℃で焼成して積層焼成体を得た。ついで、得られた積層焼成体を平面研削盤にて研削し、積層体４を得た。【０１４９】
次に、平均粒径２μｍの銀粉末と残部が平均粒径２μｍのケイ素を主成分とする軟化点が６５０℃のガラス粉末との混合物にバインダー添加して作製した銀ガラス導電性ペーストを積層体４側面の外部電極５形成面にスクリーン印刷によって平均厚み３０μｍで形成し、７００℃にて３０分焼き付けを行うことにより、外部電極５を形成した。【０１５０】
このとき、点在用ペーストを印刷しておいた圧電体間で内部電極層２と積層体４側面との間の周縁部３１は、平均空隙率９５％で複数の無機物が点在した構造となった。この周縁部３１には平均で深さ１０μｍ外部電極５の一部５ａが入り込んでいた。なお、内部電極層２の空隙率は平均で２０％であった。なお、無機物が点在した周縁部３１の平均空隙率は、無機物が点在した複数の周縁部の空隙率をそれぞれ測定してその平均値を算出したものである。内部電極層２の平均空隙率も同様にして測定した。【０１５１】
また、外部電極５の一部５ａが入り込んでいる深さＤの平均とは、全ての周縁部３１を観察してそれぞれの深さＤを測定してその平均値を算出したものである。空隙率の測定方法は次の通りである。すなわち、まず、積層方向に平行な断面が露出するように、積層体４をケメット・ジャパン(株)社製卓上研磨機ＫＥＭＥＴ−Ｖ−３００を用いてダイヤモンドペーストで研磨した。この研磨処理により露出した断面を、光学顕微鏡により２５０倍に拡大して観察して断面画像を得、この断面画像から周縁部３１の空隙率及び内部電極層２の空隙率を測定した。なお、空隙率は、光学顕微鏡にて撮影した断面画像の空隙部分を黒色に塗りつぶし、空隙以外の部分を白色に塗りつぶし、黒色部分の比率（（黒色部分の面積）／（黒色部分の面積＋白色部分の面積））を求め、百分率で表すことにより算出した。このとき、カラーの断面画像をグレースケールに変換して黒色部分と白色部分に２階調化した。黒色部分と白色部分に２階調化するための境界の敷居値を設定する際には、目視により境界の敷居値を設定した。【０１５２】
その後、外部電極５にリード線を接続し、正極及び負極の外部電極５にリード線を介して３ｋＶ／ｍｍの直流電界を１５分間印加して分極処理を行い、図１に示すような積層型圧電素子を用いた圧電アクチュエータを作製した。得られた積層型圧電アクチュエータに１６０Ｖの直流電圧を印加したところ、積層方向に変位量４０μｍが得られた。さらに、この積層型圧電アクチュエータを室温で０〜＋１６０Ｖの交流電圧を１５０Ｈｚの周波数で印加して、１×１０９回まで連続駆動した試験行った。得られた結果を表２に示す。【０１５３】
（表２）
2007026687.tif 000003
【０１５４】
表２に示すように、本発明の積層型圧電素子（試料番号１）では、連続駆動前と同様に変位量４０μｍが得られ、また、外部電極５には異常は見られなかった。一方、無機物が点在していない周縁部のみで、積層体側面に外部電極の一部が入り込んでいない試料番号２の積層型圧電素子では、初期の変位量が本発明の積層型圧電素子（試料番号１）よりも２μｍ少なく、さらに、１×１０９回の駆動後においては、変位量が３０μｍにまで低下してしまっていた。これは、周縁部がないために、内部電極層の非形成部分（周縁部）において、全ての隣り合う圧電体間が強固に接合されているために、周縁部が積層体の変位を拘束し、試料番号１よりも、初期の変位量が少なくなってしまっている。さらに、試料番号２の積層型圧電素子においては、外部電極の一部が積層体内に入り込んでいないために、外部電極と積層体側面の接合強度が弱く、結果、外部電極の一部が積層体側面から剥離し、一部の内部電極層と外部電極の間で断線が生じて一部の圧電体に電圧が供給されなくなったために、変位量が低下したものである。
【実施例３】
【０１５５】
次に、周縁部を構成する無機物の材質と、周縁部の層数を変化させた以外は、実施例２と同様にして積層型圧電素子を作製した。
評価結果を表３に示す。【０１５６】
（表３）
2007026687.tif 000004
【０１５７】
表３より、本発明の積層型圧電素子である試料番号１、３、４、５、６、７は、１×１０９回連続駆動した場合においても、連続駆動前と同様の変位量が得られ、高信頼性を備えた圧電アクチュエータであることが分かった。
【図１Ａ】
2007026687.tif 000005
【図１Ｂ】
2007026687.tif 000006
【図２】
2007026687.tif 000007
【図３】
2007026687.tif 000008
【図４】
2007026687.tif 000009
【図５】
2007026687.tif 000010
【図６】
2007026687.tif 000011
【図７】
2007026687.tif 000012
【図８】
2007026687.tif 000013
【図９】
2007026687.tif 000014
【図１０】
2007026687.tif 000015
【図１１】
2007026687.tif 000016
【図１２】
2007026687.tif 000017
【図１３Ａ】
2007026687.tif 000018
【図１３Ｂ】
2007026687.tif 000019
【図１４】
2007026687.tif 000020
【手続補正書】
【提出日】平成19年1月26日(2007.1.26)
【手続補正１】
【補正対象書類名】特許請求の範囲
【補正対象項目名】請求の範囲
【補正方法】変更
【補正の内容】
【書類名】請求の範囲
【請求項１】  複数の圧電体層が内部電極層を介して積層されてなる積層体と、前記積層体の側面に複数の前記内部電極層が一層おきにそれぞれ電気的に接続された一対の外部電極とを備えた積層型圧電素子において、
積層方向に隣り合う２つの圧電体層間に位置し、かつ、前記内部電極層の側端部と前記積層体の側面との間に位置する周縁部の少なくとも一部は、無機化合物からなる領域が空隙を介して複数点在した点在部であり、前記点在部に前記外部電極の一部が入り込んでいることを特徴とする積層型圧電素子。
【請求項２】  前記無機化合物からなる領域が金属からなる金属領域であり、前記点在部は前記金属領域が前記内部電極層と絶縁された状態で複数点在してなる請求項１に記載の積層型圧電素子。
【請求項３】  複数の圧電体層が内部電極層を介して積層されてなる積層体を有する積層型圧電素子において、
積層方向に隣り合う２つの圧電体層間に位置し、かつ、前記内部電極層の側端部と前記積層体の側面との間に位置する周縁部の少なくとも一部は、金属からなる金属領域が前記内部電極層と絶縁された状態で複数点在した点在部であることを特徴とする積層型圧電素子。
【請求項４】  前記金属領域が銀パラジウム合金からなる請求項２又は３に記載の積層型圧電素子。
【請求項５】  前記無機化合物からなる領域がセラミックスからなるセラミック領域であり、前記点在部は前記セラミック領域が複数点在してなる請求項１〜４のいずれかに記載の積層型圧電素子。
【請求項６】  前記セラミック領域が、前記積層体の積層方向に隣り合う２つの圧電体層を連結している請求項５に記載の積層型圧電素子。
【請求項７】  前記セラミック領域が前記圧電体層と同じ圧電セラミックスからなる請求項５又は６に記載の積層型圧電素子。
【請求項８】  複数の圧電体層が内部電極層を介して積層されてなる積層体を有する積層型圧電素子において、
積層方向に隣り合う２つの圧電体層間に位置し、かつ、前記内部電極層の側端部と前記積層体の側面との間に位置する周縁部の少なくとも一部は、樹脂からなる領域が空隙を介して複数点在した点在部であることを特徴とする積層型圧電素子。
【請求項９】  前記点在部は前記内部電極層よりも空隙が多い請求項１〜８のいずれかに記載の積層型圧電素子。
【請求項１０】  前記点在部を有する周縁部は、点在部を有していない周縁部と比較して、内部電極層の側端部と積層体の側面との間の距離が長い請求項１〜９のいずれかに記載の積層型圧電素子。
【請求項１１】  前記積層体は、前記内部電極層の側端部と前記積層体の側面との間の距離が異なる２以上の点在部を有する請求項１〜１０のいずれかに記載の積層型圧電素子。
【請求項１２】  前記積層体は複数の前記点在部を有し、積層方向に隣り合う点在部間には少なくとも２層以上の前記圧電体層が配置されている請求項１〜１０のいずれかに記載の積層型圧電素子。
【請求項１３】  前記複数の点在部が前記積層体の積層方向に等間隔に配置されている請求項１２に記載の積層型圧電素子。
【請求項１４】  前記積層体における全ての周縁部には、各周縁部の少なくとも一部に前記点在部がそれぞれ形成されている請求項１〜８のいずれかに記載の積層型圧電素子。
【請求項１５】（削除）
【請求項１６】  前記外部電極の一部は、前記点在部を構成する複数の前記領域間に入り込んでいる請求項１４に記載の積層型圧電素子。
【請求項１７】  前記周縁部には、前記内部電極層の側端部から前記外部電極の一部まで連通した空隙が形成されている請求項１４又は１６に記載の積層型圧電素子。
【請求項１８】  前記積層体には、前記外部電極の一部が入り込んでいる前記周縁部が複数存在し、これらの周縁部が前記積層体の積層方向に規則的に配置されている請求項１４、１６、１７のいずれかに記載の積層型圧電素子。
【請求項１９】  前記金属領域の主成分が前記外部電極の主成分と同じである請求項１４、１６〜１８のいずれかに記載の積層型圧電素子。
【請求項２０】  前記積層体の側面には樹脂からなる被覆層が形成されており、前記周縁部の一部に前記被覆層の一部が入り込んでいる請求項１〜１４、１６〜１９のいずれかに記載の積層型圧電素子。
【請求項２１】  噴出孔を有する容器と、請求項１〜１４、１６〜２０のいずれかに記載の積層型圧電素子とを備え、前記容器内に充填された液体が前記積層型圧電素子の駆動により前記噴射孔から噴射するように構成されていることを特徴とする噴射装置。
【国際調査報告】
2007026687.tif 000021
2007026687.tif 000022
2007026687.tif 000023
2007026687.tif 000024